(57)【要約】【課題】気泡の混入が少ない光学フィルム、気泡の混入が少ない光学フィルムの製造方法を提供する。【解決手段】基材の少なくとも一方の面に光学機能層を有する光学フィルムであって、光学機能層が、凹凸構造を有し、消泡剤を含む光学フィルム。前記光学フィルム及びＥＬ素子を含む面発光体。凹凸構造の転写部を有する型と基材との間に、活性エネルギー線硬化性組成物及び消泡剤を供給し、活性エネルギー線を照射して硬化物を得る光学フィルムの製造方法。【選択図】図１
2016061813.tif 000002
【特許請求の範囲】
【請求項１】
基材の少なくとも一方の面に光学機能層を有する光学フィルムであって、
光学機能層が、凹凸構造を有し、消泡剤を含む、光学フィルム。
【請求項２】
光学機能層が、マトリックス樹脂を含む、請求項１に記載の光学フィルム。
【請求項３】
マトリックス樹脂が、アクリル樹脂である、請求項２に記載の光学フィルム。
【請求項４】
消泡剤が、無溶剤型消泡剤又は低溶剤型消泡剤である、請求項１〜３のいずれかに記載の光学フィルム。
【請求項５】
消泡剤の含有量が、マトリックス樹脂１００質量部に対し、０．０１質量部〜５質量部である、請求項２〜４のいずれかに記載の光学フィルム。
【請求項６】
基材が、ポリエステル樹脂である、請求項１〜５のいずれかに記載の光学フィルム。
【請求項７】
請求項１〜６のいずれかに記載の光学フィルム及びＥＬ素子を含む、面発光体。
【請求項８】
凹凸構造の転写部を有する型と基材との間に、活性エネルギー線硬化性組成物及び消泡剤を供給し、活性エネルギー線を照射して硬化物を得る、光学フィルムの製造方法。
【請求項９】
型の表面に活性エネルギー線硬化性組成物Ａ及び消泡剤を含む混合物Ａを塗布した後に、型と基材との間に活性エネルギー線硬化性組成物Ｂを含む混合物Ｂを供給する、請求項８に記載の光学フィルムの製造方法。
【発明の詳細な説明】
【技術分野】
【０００１】
本発明は、光学フィルム、面発光体、及び光学フィルムの製造方法に関する。
【背景技術】
【０００２】
面発光体の中でも、有機ＥＬ（エレクトロルミネッセンス）素子は、フラットパネルディスプレイや蛍光灯等の代わりとなる次世代照明に用いられることが期待されている。
【０００３】
有機ＥＬ素子の構造としては、発光層となる有機層を２つの電極で挟んだだけの単純な構造のものから多層化した構造のものまで多様化されている。後者の多層化した構造としては、例えば、ガラス基板上に設けられた陽極に、正孔輸送層、発光層、電子輸送層、陰極が積層されたものが挙げられる。陽極と陰極に挟まれた層は、主に有機層で構成され、各有機層の厚さは、数十ｎｍと非常に薄い。
【０００４】
有機ＥＬ素子は、薄層の積層体であり、各薄層の材料の屈折率の差により、薄層間での光の全反射角が決まる。現状では、発光層で発生した光の約８０％が、有機ＥＬ素子内部に閉じ込められ、外部に取り出すことができていない。具体的には、ガラス基板の屈折率を１．５とし、空気層の屈折率を１．０とすると、臨界角θｃは４１．８°であり、この臨界角θｃよりも小さい入射角の光はガラス基板から空気層へ出射するが、この臨界角θｃよりも大きい入射角の光は全反射してガラス基板内部に閉じ込められる。そのため、有機ＥＬ素子表面のガラス基板内部に閉じ込められた光をガラス基板外部に取り出す、即ち、光取り出し効率や正面輝度を向上することが要請されている。
【０００５】
前記課題を解決するために、例えば、特許文献１には、面発光体の光取り出し効率や正面輝度を向上させる光学フィルムを連続的に製造する方法が提案されている。
【先行技術文献】
【特許文献】
【０００６】
【特許文献１】国際公開２０１４／０２１０８８号パンフレット
【発明の概要】
【発明が解決しようとする課題】
【０００７】
しかしながら、特許文献１で提案されている方法は、光学フィルムを連続的に製造することができるものの、凹凸構造内へ気泡が混入するという課題を有する。
【０００８】
ところで、光学フィルムに気泡が混入すると、空洞となっている気泡部分が散乱強度を低下させるため、面発光体の光取り出し効率や正面輝度の低下の要因となり得る。したがって、光学フィルム内の気泡に関しては、大きさを制御して気泡を混入させる又は気泡を混入させない必要がある。
【０００９】
また、気泡を混入させないために消泡剤を配合することが考えられるが、消泡剤は一般に表面自由エネルギーが低いため、光学フィルムが積層体である場合に、層間の密着性に悪影響を及ぼし得る。
【００１０】
そこで、本発明の目的は、気泡の混入が少ない光学フィルム、気泡の混入が少ない光学フィルムの製造方法を提供することにある。
【課題を解決するための手段】
【００１１】
本発明は、基材の少なくとも一方の面に光学機能層を有する光学フィルムであって、光学機能層が、凹凸構造を有し、消泡剤を含む光学フィルムに関する。
【００１２】
また、本発明は、前記光学フィルム及びＥＬ素子を含む面発光体に関する。
【００１３】
更に、本発明は、凹凸構造の転写部を有する型と基材との間に、活性エネルギー線硬化性組成物及び消泡剤を供給し、活性エネルギー線を照射して硬化物を得る光学フィルムの製造方法に関する。
【発明の効果】
【００１４】
本発明の光学フィルムは、気泡の混入が少ない。
【００１５】
また、本発明の面発光体は、光学フィルムの気泡の混入が少ないため、光取り出し効率や正面輝度に優れる。
【００１６】
更に、本発明の光学フィルムの製造方法は、気泡の混入が少ない光学フィルムを得ることができる。
【図面の簡単な説明】
【００１７】
【図１】本発明の光学フィルムの断面の一例を示す模式図である。
【図２】本発明の光学フィルムの凹凸構造の配置例を光取り出しフィルムの上方から見た模式図である。
【図３】本発明の光学フィルムの凹凸構造の一例を示す模式図である。
【図４】本発明の光学フィルムの一例を光取り出しフィルムの上方から見た模式図である。
【図５】本発明の光学フィルムの製造装置の一例を示す模式図である。
【図６】本発明の面発光体の断面の一例を示す模式図である。
【発明を実施するための形態】
【００１８】
以下、本発明の実施の形態について図面を用いながら説明するが、本発明はこれらの図面に限定されるものではない。
【００１９】
本発明の光学フィルム１０は、基材１２の少なくとも一方の面に光学機能層１１を有する。
【００２０】
本発明の光学フィルム１０は、例えば、図１に示す光学フィルム１０等が挙げられる。
【００２１】
図１に示す光学フィルム１０は、基材１２の一方の面に光学機能層１１を有し、基材１２の他方の面に粘着層１３を有し、光学機能層１１は、表面に凹凸構造１６を有する凹凸構造層１４及びベース層１５を有し、マトリックス樹脂１７及び光拡散粒子１８で構成されている。
【００２２】
（光学機能層１１）
光学機能層１１は、凹凸構造１６を有する。
【００２３】
光学機能層１１は、光学フィルム１０の構造安定性、面発光体の光取り出し効率や正面輝度に優れることから、表面に凹凸構造１６を有する凹凸構造層１４とベース層１５とを有することが好ましい。
【００２４】
（凹凸構造層１４）
凹凸構造層１４は、表面に凹凸構造１６を有する。
【００２５】
凹凸構造１６は、突起であってもよく、窪みであってもよく、突起と窪みが混在してもよいが、光学フィルム１０の生産性に優れることから、突起が好ましい。
【００２６】
凹凸構造１６の形状としては、例えば、球欠形状、球欠台形状、楕円体球欠形状（回転楕円体を１つの平面で切り取った形状）、楕円体球欠台形状（回転楕円体を互いに平行な２つの平面で切り取った形状）、角錐形状、角錐台形状、円錐形状、円錐台形状、これらに関連する屋根型形状（球欠形状、球欠台形状、楕円体球欠形状、楕円体球欠台形状、角錐形状、角錐台形状、円錐形状又は円錐台形状が底面部に沿って伸長したような形状）等が挙げられる。これらの凹凸構造１６の形状は、１種を単独で用いてもよく、２種以上を併用してもよい。これらの凹凸構造１６の形状の中でも、面発光体の光取り出し効率や正面輝度に優れることから、球欠形状、球欠台形状、楕円体球欠形状、楕円体球欠台形状、角錐形状、角錐台形状が好ましく、球欠形状、楕円体球欠形状、角錐形状がより好ましく、球欠形状、楕円体球欠形状が更に好ましい。
【００２７】
本明細書中の各形状は、厳密にその形状でなくてもよく、酷似した形状も含むものとする。
【００２８】
凹凸構造１６の配置例を、図２に示す。
【００２９】
凹凸構造１６の配置としては、例えば、六方配列（図２（ａ））、矩形配列（図２（ｂ））、菱形配列（図２（ｃ））、直線状配列（図２（ｄ））、円状配列（図２（ｅ））、ランダム配置（図２（ｆ））等が挙げられる。これらの凹凸構造１６の配置の中でも、面発光体の光取り出し効率や正面輝度に優れることから、六方配列、矩形配列、菱形配列が好ましく、六方配列、矩形配列がより好ましい。
【００３０】
凹凸構造１６の一例を、図３に示す。
【００３１】
凹凸構造１６の底面部１９とは、凹凸構造１６の底部（ベース層１５を有する場合は、ベース層１５との接面）の外周縁により囲まれる仮想的な面状部分をいう。
【００３２】
また、凹凸構造１６の底面部１９の最長径Ｌとは、凹凸構造１６の底面部１９における最も長い部分の長さをいい、凹凸構造１６の底面部１９の平均最長径Ｌａｖｅは、光学フィルム１０の凹凸構造１６を有する表面を走査型顕微鏡にて撮影し、凹凸構造１６の底面部１９の最長径Ｌを任意の５箇所測定し、その平均値とする。
【００３３】
更に、凹凸構造１６の高さＨとは、突起構造の場合は凹凸構造１６の底面部１９から最も高い部位までの高さをいい、窪み構造の場合は凹凸構造１６の底面部１９から最も低い部位までの高さをいい、凹凸構造１６の平均高さＨａｖｅは、光学フィルム１０の断面を走査型顕微鏡にて撮影し、凹凸構造１６の高さＨを任意の５箇所測定し、その平均値とする。
【００３４】
凹凸構造１６の底面部１９の平均最長径Ｌａｖｅは、面発光体の光取り出し効率や正面輝度に優れることから、２μｍ〜２００μｍが好ましく、６μｍ〜１５０μｍがより好ましく、１０μｍ〜１００μｍが更に好ましい。
【００３５】
凹凸構造１６の平均高さＨａｖｅは、面発光体の光取り出し効率や正面輝度に優れることから、１μｍ〜１００μｍが好ましく、３μｍ〜７５μｍがより好ましく、５μｍ〜５０μｍが更に好ましい。
【００３６】
凹凸構造１６のアスペクト比は、面発光体の光取り出し効率や正面輝度に優れることから、０．３〜１．４が好ましく、０．３５〜１．３がより好ましく、０．４〜１．０が更に好ましい。
【００３７】
凹凸構造１６のアスペクト比は、凹凸構造１６の平均高さＨａｖｅ／凹凸構造１６の底面部１９の平均最長径Ｌａｖｅから算出した値とする。
【００３８】
凹凸構造１６の底面部１９の形状としては、例えば、三角形、四角形等の多角形；真円形、楕円形等の円形；不定形等が挙げられる。これらの凹凸構造１６の底面部１９の形状は、１種を単独で用いてもよく、２種以上を併用してもよい。これらの凹凸構造１６の底面部１９の形状の中でも、面発光体の光取り出し効率や正面輝度に優れることから、多角形、円形が好ましく、円形がより好ましい。
【００３９】
上方から見た光学フィルム１０の一例を、図４に示す。
【００４０】
光学フィルム１０の面積（図４でいう実線で囲まれた面積）に対する凹凸構造１６の底面部１９の面積（図４でいう点線で囲まれた面積）の割合は、面発光体の光取り出し効率や正面輝度に優れることから、２０％〜１００％が好ましく、２５％〜９７％がより好ましく、３０％〜９４％が更に好ましい。
【００４１】
（ベース層１５）
ベース層１５は、凹凸構造層１４と隣接する層である。
【００４２】
本発明の光学フィルム１０は、ベース層１５を有してもよく、ベース層１５を有していなくてもよいが、硬化時の重合収縮等に伴う応力を緩和して、凹凸構造１６の形状を維持することから、ベース層１５を有することが好ましい。
【００４３】
ベース層１５は、１層でもよく、２層以上でもよいが、光学フィルム１０の生産性に優れることから、１層が好ましい。
【００４４】
ベース層１５の厚さは、１μｍ〜１００μｍが好ましく、３μｍ〜９０μｍがより好ましく、５μｍ〜８０μｍが更に好ましい。ベース層１５の厚さが１μｍ以上であると、ベース層１５に光拡散微粒子１８を含ませることができ、面発光体の正面輝度に優れる。また、ベース層１２の厚さが２００μｍ以下であると、熱や重合による収縮が原因の光学フィルム１０の反りを抑制することができる。
【００４５】
ベース層１５の厚さは、光学フィルム１０の断面を走査型顕微鏡にて撮影し、ベース層の厚さを任意の５箇所測定し、その平均値とする。ベース層１５を２層以上有する場合、ベース層１５の厚さは、すべてのベース層１５の合計の厚さとする。
【００４６】
凹凸構造層１４とベース層１５は、材料組成が同一であってもよく異なってもよい。
【００４７】
凹凸構造層１４、ベース層１５は、単層であっても多層であってもよい。
【００４８】
光学機能層１１は、マトリックス樹脂１７及び消泡剤を含む。
【００４９】
光学機能層１１は、面発光体の光取り出し効率や正面輝度に優れ、面発光体の出射光波長の出射角度依存性を抑制することができることから、マトリックス樹脂１７、消泡剤以外にも、光拡散粒子１８を含むことが好ましい。
【００５０】
以下、マトリックス樹脂１７、光拡散粒子１８、消泡剤について説明するが、これらのマトリックス樹脂１７、光拡散粒子１８、消泡剤は、凹凸構造層１４とベース層１５とのいずれにも適用することができる。
【００５１】
（マトリックス樹脂１７）
マトリックス樹脂１７としては、可視光波長域（概ね４００ｎｍ〜７００ｎｍ）の光透過率が高い樹脂であれば特に限定されないが、例えば、アクリル樹脂；ポリカーボネート樹脂；ポリエチレンテレフタレート、ポリブチレンテレフタレート、ポリエチレンナフタレート等のポリエステル樹脂；ポリスチレン、ＡＢＳ樹脂等のスチレン樹脂；塩化ビニル樹脂等が挙げられる。これらのマトリックス樹脂１７は、１種を単独で用いてもよく、２種以上を併用してもよい。これらのマトリックス樹脂１７の中でも、可視光波長域の光透過率が高く、耐熱性、力学特性、成形加工性に優れることから、アクリル樹脂、ポリエステル樹脂、スチレン樹脂が好ましく、アクリル樹脂がより好ましい。
【００５２】
マトリックス樹脂１７の光透過率は、光学フィルム１０の外観に優れ、面発光体の光取り出し効率や正面輝度に優れることから、５０〜９５％が好ましく、６０〜９０％がより好ましい。
【００５３】
マトリックス樹脂１７の光透過率は、ＩＳＯ  １３４６８に準拠して測定した値とする。
【００５４】
マトリックス樹脂１７の屈折率は、面発光体の光取り出し効率や正面輝度に優れることから、１．３０〜２．００が好ましく、１．３５〜１．９０がより好ましく、１．４０〜１．８０が更に好ましい。
【００５５】
本明細書中の各材料の屈折率は、２０℃でナトリウムＤ線を用いて測定した値とする。
【００５６】
マトリックス樹脂１７は、光学フィルム１０の生産性に優れることから、活性エネルギー線硬化性組成物に活性エネルギー線を照射することで硬化させた樹脂が好ましい。
【００５７】
活性エネルギー線としては、例えば、紫外線、電子線、Ｘ線、赤外線、可視光線等が挙げられる。これらの活性エネルギー線の中でも、活性エネルギー線硬化性組成物の硬化性に優れ、光学フィルム１０の劣化を抑制することができることから、紫外線、電子線が好ましく、紫外線がより好ましい。
【００５８】
活性エネルギー線硬化性組成物としては、活性エネルギー線により硬化できれば特に限定されないが、活性エネルギー線硬化性組成物の取り扱い性や硬化性に優れ、光学フィルム１０の柔軟性、耐熱性、耐擦傷性、耐溶剤性、光透過性等の諸物性に優れることから、非架橋性単量体（Ａ）、架橋性単量体（Ｂ）及び重合開始剤（Ｃ）を含む活性エネルギー線硬化性組成物が好ましい。
【００５９】
非架橋性単量体（Ａ）としては、例えば、メチル（メタ）アクリレート、エチル（メタ）アクリレート、ｎ−プロピル（メタ）アクリレート、ｉｓｏ−プロピル（メタ）アクリレート、ｎ−ブチル（メタ）アクリレート、ｉｓｏ−ブチル（メタ）アクリレート、ｓｅｃ−ブチル（メタ）アクリレート、ｔｅｒｔ−ブチル（メタ）アクリレート、ｎ−ヘキシル（メタ）アクリレート、シクロヘキシル（メタ）アクリレート、ｎ−オクチル（メタ）アクリレート、２−エチルヘキシル（メタ）アクリレート、ドデシル（メタ）アクリレート、トリデシル（メタ）アクリレート、ステアリル（メタ）アクリレート、アルキル（メタ）アクリレート、フェニル（メタ）アクリレート、ベンジル（メタ）アクリレート、フェノキシエチル（メタ）アクリレート、イソボルニル（メタ）アクリレート、グリシジル（メタ）アクリレート、テトラヒドロフルフリル（メタ）アクリレート、ノルボルニル（メタ）アクリレート、アダマンチル（メタ）アクリレート、ジシクロペンテニル（メタ）アクリレート、ジシクロペンタニル（メタ）アクリレート、テトラシクロドデカニル（メタ）アクリレート、シクロヘキサンジメタノールモノ（メタ）アクリレート、２−ヒドロキシエチル（メタ）アクリレート、２−ヒドロキシプロピル（メタ）アクリレート、３−ヒドロキシプロピル（メタ）アクリレート、２−ヒドロキシブチル（メタ）アクリレート、３−ヒドロキシブチル（メタ）アクリレート、４−ヒドロキシブチル（メタ）アクリレート、２−メトキシエチル（メタ）アクリレート、２−エトキシエチル（メタ）アクリレート、３−メトキシブチル（メタ）アクリレート、ブトキシエチル（メタ）アクリレート、メトキシトリエチレングリコール（メタ）アクリレート、メトキシジプロピレングリコール（メタ）アクリレート、２−（メタ）アクリロイルオキシメチル−２−メチルビシクロヘプタン、４−（メタ）アクリロイルオキシメチル−２−メチル−２−エチル−１，３−ジオキソラン、４−（メタ）アクリロイルオキシメチル−２−メチル−２−イソブチル−１，３−ジオキソラン、トリメチロールプロパンホルマール（メタ）アクリレート、エチレンオキサイド変性リン酸（メタ）アクリレート、カプロラクトン変性リン酸（メタ）アクリレート等の（メタ）アクリレート類；（メタ）アクリル酸；（メタ）アクリロニトリル；（メタ）アクリルアミド、Ｎ−ジメチル（メタ）アクリルアミド、Ｎ−ジエチル（メタ）アクリルアミド、Ｎ−ブチル（メタ）アクリルアミド、ジメチルアミノプロピル（メタ）アクリルアミド、Ｎ−メチロール（メタ）アクリルアミド、Ｎ−メトキシメチル（メタ）アクリルアミド、Ｎ−ブトキシメチル（メタ）アクリルアミド、（メタ）アクリロイルモルホリン、ヒドロキシエチル（メタ）アクリルアミド、メチレンビス（メタ）アクリルアミド等の（メタ）アクリルアミド類；ビスフェノール類（ビスフェノールＡ、ビスフェノールＦ、ビスフェノールＳ、テトラブロモビスフェノールＡ等）とエピクロルヒドリンとの縮合反応で得られるビスフェノール型エポキシ樹脂に、（メタ）アクリル酸又はその誘導体を反応させた化合物等のエポキシ（メタ）アクリレート類；スチレン、α−メチルスチレン���の芳香族ビニル類；ビニルメチルエーテル、ビニルエチルエーテル、２−ヒドロキシエチルビニルエーテル等のビニルエーテル類；酢酸ビニル、酪酸ビニル等のカルボン酸ビニル類；エチレン、プロピレン、ブテン、イソブテン等のオレフィン類等が挙げられる。これらの非架橋性単量体（Ａ）は、１種を単独で用いてもよく、２種以上を併用してもよい。これらの非架橋性単量体（Ａ）の中でも、活性エネルギー線硬化性組成物の取り扱い性、硬化性に優れ、光学フィルム１０の柔軟性、耐熱性、耐擦傷性、耐溶剤性、光透過性等の諸物性に優れることから、（メタ）アクリレート類、エポキシ（メタ）アクリレート類、オレフィン類が好ましく、（メタ）アクリレート類及びエポキシ（メタ）アクリレート類がより好ましい。
【００６０】
（メタ）アクリレートとは、アクリレート又はメタクリレートをいう。
【００６１】
非架橋性単量体（Ａ）の含有率は、活性エネルギー線硬化性組成物１００質量％中、０．５質量％〜６０質量％が好ましく、１質量％〜５７質量％がより好ましく、２質量％〜５５質量％が更に好ましい。非架橋性単量体（Ａ）の含有率が０．５質量％以上であると、活性エネルギー線硬化性組成物の取り扱い性に優れ、光学機能層１１と基材１２との密着性に優れる。また、非架橋性単量体（Ａ）の含有率が６０質量％以下であると、活性エネルギー線硬化性組成物の架橋性や硬化性に優れ、光学フィルム１０の耐溶剤性に優れる。
【００６２】
架橋性単量体（Ｂ）としては、例えば、ジペンタエリスリトールヘキサ（メタ）アクリレート、カプロラクトン変性ジペンタエリスリトールヘキサ（メタ）アクリレート等のヘキサ（メタ）アクリレート類；ジペンタエリスリトールヒドロキシペンタ（メタ）アクリレート、カプロラクトン変性ジペンタエリスリトールヒドロキシペンタ（メタ）アクリレート等のペンタ（メタ）アクリレート類；ジトリメチロールプロパンテトラ（メタ）アクリレート、ペンタエリスリトールテトラ（メタ）アクリレート、ペンタエリスリトールエトキシ変性テトラ（メタ）アクリレート、ジペンタエリスリトールヘキサ（メタ）アクリレート、ジペンタエリスリトールペンタ（メタ）アクリレート、テトラメチロールメタンテトラ（メタ）アクリレート等のテトラ（メタ）アクリレート類；トリメチロールプロパントリ（メタ）アクリレート、トリスエトキシレーテッドトリメチロールプロパントリ（メタ）アクリレート、ペンタエリスリトールトリ（メタ）アクリレート、エトキシレーテッドペンタエリスリトールトリ（メタ）アクリレート、トリス（２−（メタ）アクリロイルオキシエチル）イソシアヌレート、炭素数２〜５の脂肪族炭化水素変性トリメチロールプロパントリ（メタ）アクリレート、イソシアヌール酸エチレンオキサイド変性トリ（メタ）アクリレート等のトリ（メタ）アクリレート類；トリエチレングリコールジ（メタ）アクリレート、ジエチレングリコールジ（メタ）アクリレート、１，３−ブチレングリコールジ（メタ）アクリレート、１，４−ブタンジオールジ（メタ）アクリレート、１，５−ペンタンジオールジ（メタ）アクリレート、１，６−ヘキサンジオールジ（メタ）アクリレート、ノナンジオールジ（メタ）アクリレート、ネオペンチルグリコールジ（メタ）アクリレート、メチルペンタンジオールジ（メタ）アクリレート、ジエチルペンタンジオールジ（メタ）アクリレート、ヒドロキシピバリン酸ネオペンチルグリコールジ（メタ）アクリレート、テトラエチレングリコールジ（メタ）アクリレート、トリプロピレングリコールジ（メタ）アクリレート、ポリブチレングリコールジ（メタ）アクリレート、トリシクロデカンジメタノールジ（メタ）アクリレート、２，２−ビス（４−（メタ）アクリロキシポリエトキシフェニル）プロパン、２，２−ビス（４−（メタ）アクリロキシエトキシフェニル）プロパン、２，２−ビス（４−（３−（メタ）アクリロキシ−２−ヒドロキシプロポキシ）フェニル）プロパン、１，２−ビス（３−（メタ）アクリロキシ−２−ヒドロキシプロポキシ）エタン、１，４−ビス（３−（メタ）アクリロキシ−２−ヒドロキシプロポキシ）ブタン、ビス（２−（メタ）アクリロイルオキシエチル）−２−ヒドロキシエチルイソシアヌレート、シクロヘキサンジメタノールジ（メタ）アクリレート、ジメチロールトリシクロデカンジ（メタ）アクリレート、ヒドロキシピバリン酸ネオペンチルグリコールジ（メタ）アクリレート、ポリエトキシレーテッドシクロヘキサンジメタノールジ（メタ）アクリレート、ポリプロポキシレーテッドシクロヘキサンジメタノールジ（メタ）アクリレート、ポリエトキシレーテッドビスフェノールＡジ（メタ）アクリレート、ポリプロポキシレーテッドビスフェノールＡジ（メタ）アクリレート、水添ビスフェノールＡジ（メタ）アクリレート、ポリエトキシレーテッド水添ビスフェノールＡジ（メタ）アクリレート、ポリプロポキシレーテッド水添ビスフェノールＡジ（メタ）アクリレート、ビスフェノキシフルオレンエタノールジ（メタ）アクリレート、ネオペンチルグリコール変性トリメチロールプロパンジ（メタ）アクリレート、ヒドロキシピバリン酸ネオペンチルグリコールのε−カプロラクトン付加物のジ（メタ）アクリレート、ヒドロキシピバリン酸ネオペンチルグリコールのγ−ブチロラクトン付加物のジ（メタ）アクリレート、ネオペンチルグリコールのカプロラクトン付加物のジ（メタ）アクリレート、ブチレングリコールのカプロラクトン付加物のジ（メタ）アクリレート、シクロヘキサンジメタノールのカプロラクトン付加物のジ（メタ）アクリレート、ジシクロペンタンジオールのカプロラクトン付加物のジ（メタ）アクリレート、ビスフェノールＡのエチレンオキサイド付加物のジ（メタ）アクリレート、ビスフェノールＡのプロピレンオキサイド付加物のジ（メタ）アクリレート、ビスフェノールＡのカプロラクトン付加物のジ（メタ）アクリレート、水添ビスフェノールＡのカプロラクトン付加物のジ（メタ）アクリレート、ビスフェノールＦのカプロラクトン付加物のジ（メタ）アクリレート、イソシアヌール酸エチレンオキサイド変性ジ（メタ）アクリレート等のジ（メタ）アクリレート類；ジアリルフタレート、ジアリルテレフタレート、ジアリルイソフタレート、ジエチレングリコールジアリルカーボネート等のジアリル類；アリル（メタ）アクリレート；ジビニルベンゼン；メチレンビスアクリルアミド；多塩基酸（フタル酸、コハク酸、ヘキサヒドロフタル酸、テトラヒドロフタル酸、テレフタル酸、アゼライン酸、アジピン酸等）と、多価アルコール（エチレングリコール、ヘキサンジオール、ポリエチレングリコール、ポリテトラメチレングリコール等）及び（メタ）アクリル酸又はその誘導体との反応で得られる化合物等のポリエステルジ（メタ）アクリレート類；ジイソシアネート化合物（トリレンジイソシアネート、イソホロンジイソシアネート、キシレンジイソシアネート、ジシクロヘキシルメタンジイソシアネート、ヘキサメチレンジイソシアネート等）と、水酸基含有（メタ）アクリレート（２−ヒドロキシエチル（メタ）アクリレート、２−ヒドロキシプロピル（メタ）アクリレート、４−ヒドロキシブチル（メタ）アクリレート、ペンタエリスリトールトリ（メタ）アクリレート等の多官能（メタ）アクリレート等）とを反応させた化合物、アルコール類（アルカンジオール、ポリエーテルジオール、ポリエステルジオール、スピログリコール化合物等の１種又は２種以上）の水酸基にジイソシアネート化合物を付加し、残ったイソシアネート基に、水酸基含有（メタ）アクリレートを反応させた化合物等のウレタン多官能（メタ）アクリレート類；ジエチレングリコールジビニルエーテル、トリエチレングリコールジビニルエーテル等のジビニルエーテル類；ブタジエン、イソプレン、ジメチルブタジエン等のジエン類等が挙げられる。これらの架橋性単量体（Ｂ）は、１種を単独で用いてもよ��、２種以上を併用してもよい。これらの架橋性単量体（Ｂ）の中でも、光学フィルム１０の柔軟性、耐熱性、耐擦傷性、耐溶剤性、光透過性等の諸物性に優れることから、ヘキサ（メタ）アクリレート類、ペンタ（メタ）アクリレート類、テトラ（メタ）アクリレート類、トリ（メタ）アクリレート類、ジ（メタ）アクリレート類、ジアリル類、アリル（メタ）アクリレート、ポリエステルジ（メタ）アクリレート類、ウレタン多官能（メタ）アクリレート類が好ましく、ヘキサ（メタ）アクリレート類、ペンタ（メタ）アクリレート類、テトラ（メタ）アクリレート類、トリ（メタ）アクリレート類、ジ（メタ）アクリレート類、ポリエステルジ（メタ）アクリレート類及びウレタン多官能（メタ）アクリレート類がより好ましい。
【００６３】
架橋性単量体（Ｂ）の含有率は、活性エネルギー線硬化性組成物１００質量％中、３０質量％〜９８質量％が好ましく、３５質量％〜９７質量％がより好ましく、４０質量％〜９６質量％が更に好ましい。架橋性単量体（Ｂ）の含有率が３０質量％以上であると、活性エネルギー線硬化性組成物の架橋性や硬化性に優れ、光学フィルム１０の耐溶剤性に優れる。また、架橋性単量体（Ｂ）の含有率が９８質量％以下であると、光学フィルム１０の柔軟性に優れる。
【００６４】
重合開始剤（Ｃ）としては、例えば、ベンゾイン、ベンゾインメチルエーテル、ベンゾインエチルエーテル、ベンゾインイソプロピルエーテル、ベンゾインイソブチルエーテル、アセトイン、ベンジル、ベンゾフェノン、ｐ−メトキシベンゾフェノン、２，２−ジエトキシアセトフェノン、α，α−ジメトキシ−α−フェニルアセトフェノン、ベンジルジメチルケタール、メチルフェニルグリオキシレート、エチルフェニルグリオキシレート、４，４’−ビス（ジメチルアミノ）ベンゾフェノン、１−ヒドロキシシクロヘキシルフェニルケトン、２−ヒドロキシ−２−メチル−１−フェニルプロパン−１−オン、２−エチルアントラキノン等のカルボニル化合物；テトラメチルチウラムモノスルフィド、テトラメチルチウラムジスルフィド等の硫黄化合物類；２，４，６−トリメチルベンゾイルジフェニルフォスフィンオキサイド、ベンゾイルジエトキシフォスフィンオキサイド等のアシルフォスフィンオキサイド類等が挙げられる。これらの重合開始剤（Ｃ）は、１種を単独で用いてもよく、２種以上を併用してもよい。これらの重合開始剤（Ｃ）の中でも、活性エネルギー線硬化性組成物の取り扱い性や硬化性、光学フィルム１０の光透過性に優れることから、カルボニル化合物、アシルフォスフィンオキサイド類が好ましく、カルボニル化合物がより好ましい。
【００６５】
活性エネルギー線硬化性組成物中の重合開始剤（Ｃ）の含有率は、活性エネルギー線硬化性組成物１００質量％中、０．１質量％〜１０質量％が好ましく、０．５質量％〜８質量％がより好ましく、１質量％〜５質量％が更に好ましい。重合開始剤（Ｃ）の含有率が０．１質量％以上であると、活性エネルギー線硬化性組成物の取り扱い性や硬化性に優れる。また、重合開始剤（Ｃ）の含有率が１０質量％以下であると、光学フィルム１０の光透過性に優れる。
【００６６】
（光拡散微粒子１８）
光拡散微粒子１８は、光を拡散する機能を有する。そのため、光学フィルム１０に光拡散微粒子１８が含まれることで、面発光体の出射光波長の出射角度依存性を抑制することができる。
【００６７】
光拡散微粒子１８は、可視光波長域（概ね４００ｎｍ〜７００ｎｍ）の光拡散効果を有する粒子であれば特に限定されることはなく、公知の微粒子を用いることができる。光拡散微粒子１８は、１種を単独で用いてもよく、２種以上を併用してもよい。
【００６８】
光拡散微粒子１８の材料としては、例えば、金、銀、ケイ素、アルミニウム、マグネシウム、ジルコニウム、チタン、亜鉛、ゲルマニウム、インジウム、スズ、アンチモン、セリウム等の金属；酸化ケイ素、酸化アルミニウム、酸化マグネシウム、酸化ジルコニウム、酸化チタン、酸化亜鉛、酸化ゲルマニウム、酸化インジウム、酸化スズ、インジウムスズ酸化物、酸化アンチモン、酸化セリウム等の金属酸化物；水酸化アルミニウム等の金属水酸化物；炭酸マグネシウム等の金属炭酸化物；窒化ケイ素等の金属窒化物；アクリル樹脂、スチレン樹脂、シリコーン樹脂、ウレタン樹脂、メラミン樹脂、エポキシ樹脂等の樹脂等が挙げられる。これらの光拡散微粒子１８の材料は、１種を単独で用いてもよく、２種以上を併用してもよい。これらの光拡散微粒子１８の材料の中でも、光学フィルム１０の製造時の取り扱い性に優れることから、ケイ素、アルミニウム、マグネシウム、酸化ケイ素、酸化アルミニウム、酸化マグネシウム、水酸化アルミニウム、炭酸マグネシウム、アクリル樹脂、スチレン樹脂、シリコーン樹脂、ウレタン樹脂、メラミン樹脂、エポキシ樹脂が好ましく、酸化ケイ素、酸化アルミニウム、水酸化アルミニウム、炭酸マグネシウム、アクリル樹脂、スチレン樹脂、シリコーン樹脂、ウレタン樹脂、メラミン樹脂、エポキシ樹脂の粒子がより好ましく、アクリル樹脂、スチレン樹脂、シリコーン樹脂、メラミン樹脂が更に好ましく、スチレン樹脂、シリコーン樹脂、メラミン樹脂が特に好ましい。
【００６９】
光拡散微粒子１８の屈折率は、面発光体の光取り出し効率や正面輝度に優れることから、１．３０〜２．００が好ましく、１．３５〜１．９０がより好ましく、１．４０〜１．８０が更に好ましい。
【００７０】
光拡散微粒子１８の体積平均粒子径は、０．５μｍ〜１０μｍが好ましく、１μｍ〜８μｍがより好ましく、１．５μｍ〜６μｍが更に好ましい。光拡散微粒子１８の体積平均粒子径が０．５μｍ以上であると、可視波長域の光を効果的に散乱させることができる。また、光拡散微粒子１８の体積平均粒子径が２０μｍ以下であると、面発光体の出射光波長の出射角度依存性を抑制することができる。
【００７１】
光拡散微粒子１８の体積平均粒子径は、レーザー回折散乱法で測定した値とする。
【００７２】
光拡散微粒子１８の形状としては、例えば、球状、円柱状、立方体状、直方体状、角錐状、円錐状、星型状、不定形状等が挙げられる。これらの光拡散微粒子１８の形状は、１種を単独で用いてもよく、２種以上を併用してもよい。これらの光拡散微粒子１８の形状の中でも、可視波長域の光を効果的に散乱させることができることから、球状、立方体状、直方体状、角錐状、星型状が好ましく、球状がより好ましい。
【００７３】
光拡散微粒子１８の含有量は、マトリックス樹脂１００質量部に対し、１質量部〜７０質量部が好ましく、５質量部〜６０質量部がより好ましい。光拡散微粒子１８の含有量が１質量部以上であると、面発光体の正面輝度に優れ、面発光体の出射光波長の出射角度依存性を抑制することができる。また、光拡散微粒子１８の含有量が７０質量部以下であると、面発光体の光取り出し効率や正面輝度に優れる。
【００７４】
（マトリックス樹脂１７と光拡散微粒子１８）
マトリックス樹脂１７と光拡散微粒子１８とは、屈折率差を有することで、光拡散微粒子１８の効果が生じる。
【００７５】
マトリックス樹脂１７と光拡散微粒子１８との屈折率差は、０．０１〜０．３０が好ましく、０．０３〜０．２５がより好ましく、０．０５〜０．２０が更に好ましい。マトリックス樹脂１７と光拡散微粒子１８との屈折率差が０．０１以上であると、面発光体の出射光波長の出射角度依存性を抑制することができる。また、マトリックス樹脂１７と光拡散微粒子１８との屈折率差が０．３０以下であると、面発光体の光取り出し効率や正面輝度に優れる。
【００７６】
マトリックス樹脂１７と光拡散微粒子１８との組合せは、光学フィルム１０の耐熱性、力学特性、成形加工性に優れ、屈折率差が前記好ましい範囲であり、面発光体の光取り出し効率や正面輝度に優れ、面発光体の出射光波長の出射角度依存性を抑制することができることから、マトリックス樹脂１７がアクリル樹脂で光拡散微粒子１８が酸化ケイ素微粒子、マトリックス樹脂１７がアクリル樹脂で光拡散微粒子１８が酸化アルミニウム微粒子、マトリックス樹脂１７がアクリル樹脂で光拡散微粒子１８が水酸化アルミニウム微粒子、マトリックス樹脂１７がアクリル樹脂で光拡散微粒子１８が炭酸マグネシウム微粒子、マトリックス樹脂１７がアクリル樹脂で光拡散微粒子１８がアクリル樹脂微粒子、マトリックス樹脂１７がアクリル樹脂で光拡散微粒子１８がスチレン樹脂微粒子、マトリックス樹脂１７がアクリル樹脂で光拡散微粒子１８がシリコーン樹脂微粒子、マトリックス樹脂１７がアクリル樹脂で光拡散微粒子１８がウレタン樹脂微粒子、マトリックス樹脂１７がアクリル樹脂で光拡散微粒子１８がメラミン樹脂微粒子、マトリックス樹脂１７がアクリル樹脂で光拡散微粒子１８がエポキシ樹脂微粒子が好ましく、マトリックス樹脂１７がアクリル樹脂で光拡散微粒子１８がアクリル樹脂微粒子、マトリックス樹脂１７がアクリル樹脂で光拡散微粒子１８がスチレン樹脂微粒子、マトリックス樹脂１７がアクリル樹脂で光拡散微粒子１８がシリコーン樹脂微粒子、マトリックス樹脂１７がアクリル樹脂で光拡散微粒子１８がウレタン樹脂微粒子、マトリックス樹脂１７がアクリル樹脂で光拡散微粒子１８がメラミン樹脂微粒子、マトリックス樹脂１７がアクリル樹脂で光拡散微粒子１８がエポキシ樹脂微粒子がより好ましく、マトリックス樹脂１７がアクリル樹脂で光拡散微粒子１８がアクリル樹脂微粒子、マトリックス樹脂１７がアクリル樹脂で光拡散微粒子１８がスチレン樹脂微粒子、マトリックス樹脂１７がアクリル樹脂で光拡散微粒子１８がシリコーン樹脂微粒子、マトリックス樹脂１７がアクリル樹脂で光拡散微粒子１８がメラミン樹脂微粒子が更に好ましい。
【００７７】
（消泡剤）
消泡剤は、活性エネルギー線硬化性組成物の表面自由エネルギーを低くし、気泡状態を不安定にさせ、わずかな変動で消泡する役割を有する。
【００７８】
消泡剤としては、例えば、シリコーン系消泡剤、非シリコーン系消泡剤等が挙げられる。これらの消泡剤は、１種を単独で用いてもよく、２種以上を併用してもよい。これらの消泡剤の中でも、無溶剤で用いることができることから、非シリコーン系消泡剤が好ましい。
【００７９】
消泡剤の種類としては、例えば、無溶剤型消泡剤、低溶剤型消泡剤、溶剤型消泡剤等が挙げられる。これらの消泡剤の種類の中でも、活性エネルギー線硬化性組成物の硬化性に優れることから、無溶剤型消泡剤、低溶剤型消泡剤が好ましく、無溶剤型消泡剤がより好ましい。
【００８０】
本明細書では、無溶剤型消泡剤は溶剤の含有率が１質量％未満、低溶剤型消泡剤は溶剤の含有率が１質量％〜１０質量％、溶剤型消泡剤は溶剤の含有率が１０質量％よりも高いものとする。
【００８１】
消泡剤の含有量は、マトリックス樹脂１００質量部に対し、０．０１質量部〜５質量部が好ましく、０．１質量部〜３質量部がより好ましい。消泡剤の含有量が０．０１質量部以上であると、光学機能層１１内への気泡の混入を少なくすることができる。また、消泡剤の含有量が５質量部以下であると、光学機能層１１と基材１２との密着性に優れる。
【００８２】
光学機能層１１を構成する材料は、マトリックス樹脂１７、光拡散微粒子１８、消泡剤以外にも、光学フィルム１０の性能を損なわない範囲で、他の添加剤を含んでもよい。
【００８３】
他の添加剤としては、例えば、離型剤、帯電防止剤、紫外線吸収剤、光安定化剤、レベリング剤、防汚性向上剤、分散安定剤、粘度調整剤等が挙げられる。
【００８４】
他の添加剤の含有量は、光学フィルム１０の性能を損なわずに他の添加剤が有する特性を向上させることができることから、マトリックス樹脂１００質量部に対して、１０質量部以下が好ましく、５質量部以下がより好ましく、１質量部以下が更に好ましい。
【００８５】
（基材１２）
基材１２は、活性エネルギー線硬化性組成物の硬化性に優れることから、活性エネルギー線を透過する基材が好ましい。
【００８６】
基材１２の材料としては、例えば、アクリル樹脂；ポリカーボネート樹脂；ポリエチレンテレフタレート、ポリブチレンテレフタレート、ポリエチレンナフタレート等のポリエステル樹脂；ポリスチレン、ＡＢＳ樹脂等のスチレン樹脂；塩化ビニル樹脂；ジアセチルセルロース、トリアセチルセルロース等のセルロース樹脂；ポリイミド、ポリイミドアミド等のイミド樹脂；ガラス；金属が挙げられる。これらの基材１２の材料の中でも、柔軟性に優れ、活性エネルギー線の透過性に優れることから、アクリル樹脂、ポリカーボネート樹脂、ポリエステル樹脂、スチレン樹脂、セルロース樹脂、イミド樹脂が好ましく、アクリル樹脂、ポリカーボネート樹脂、ポリエステル樹脂、イミド樹脂がより好ましく、ポリエステル樹脂が更に好ましい。
【００８７】
基材１２の厚さは、光学フィルム１０の取り扱い性に優れ、活性エネルギー線硬化組成物の硬化性に優れることから、１０μｍ〜１０００μｍが好ましく、２０μｍ〜５００μｍがより好ましく、２５μｍ〜３００μｍが更に好ましい。
【００８８】
基材１２は、光学フィルム１０との密着性を向上させるため、必要に応じて、基材１２の表面に易接着処理を施してもよい。
【００８９】
易接着処理の方法としては、例えば、基材１２の表面にポリエステル樹脂、アクリル樹脂、ウレタン樹脂等からなる易接着層を形成する方法、基材１２の表面を粗面化処理する方法等が挙げられる。
【００９０】
基材１２は、易接着処理以外にも、必要に応じて、帯電防止、反射防止、基材同士の密着防止等の表面処理を施してもよい。
【００９１】
（粘着層１３）
光学フィルム１０の光入射面側に、ＥＬ素子３０等へ接着するため、粘着層１３を設けることが好ましい。基材１２の一方の面に光学機能層１１を設け、基材１２の他方の面に粘着層１３を設ければよい。
【００９２】
粘着層１３としては、例えば、公知の粘着剤を用いた層等が挙げられる。
【００９３】
粘着層１３の厚さは、５μｍ〜１００μｍが好ましく、１０μｍ〜８０μｍがより好ましく、１５μｍ〜６０μｍが更に好ましい。粘着層１３の厚さが５μｍ以上であると、粘着層１３の厚さ斑を抑制することができる。また、粘着層１３の厚さが１００μｍ以下であると、粘着層１３内への気泡の混入を少なくすることができる。
【００９４】
（保護フィルム）
光学フィルム１０の光入射面側や光出射面側に、光学フィルム１０の取り扱い性を高めるため、保護フィルムを設けてもよい。
【００９５】
保護フィルムとしては、例えば、公知の保護フィルム等が挙げられる。
【００９６】
（光学フィルム１０の製造方法）
本発明の光学フィルムの製造方法は、凹凸構造の転写部を有する型と基材との間に、活性エネルギー線硬化性組成物及び消泡剤を供給し、活性エネルギー線を照射して硬化物を得る。
【００９７】
本発明の光学フィルム１０の製造方法は、連続的に生産できることから、図５に示す装置５０を用いる方法が好ましい。
【００９８】
以下、図５に示す装置５０を用いた本発明の光学フィルム１０の製造方法について、その一例を説明する。
【００９９】
マトリックス樹脂１７を形成するための活性エネルギー線硬化性組成物、消泡剤、必要に応じて、光拡散微粒子、他の添加剤を所望の配合量にて混合し、得られた混合物５１を貯蔵タンク５５に予め供給しておく。
【０１００】
円筒形のロール型５２とゴム製のニップロール５３との間に、基材１２を導入する。基材１２の一方の面に、予め粘着層１３や保護フィルムを積層しておいてもよい。この状態で、回転するロール型５２と基材１２との間に、タンク５５から先端にノズルを取り付けた配管５６を通して、混合物５１を供給する。
【０１０１】
回転するロール型５２と基材１２との間に挟まれた混合物５１は、活性エネルギー線照射装置５４付近で活性エネルギー線により硬化される。得られた硬化物をロール型５２から離型することで、基材１２の一方の面に光学機能層１１を有する光学フィルム１０が得られる。
【０１０２】
活性エネルギー線硬化性組成物等の供給回数は、１回でもよく複数回でもよい。
【０１０３】
活性エネルギー線硬化性組成物等の供給方法は、気泡の混入を少なくし、かつ、光学機能層１１と基材１２との密着性に優れることから、型の表面に活性エネルギー線硬化性組成物Ａ及び消泡剤を含む混合物Ａを塗布した後に、型と基材との間に活性エネルギー線硬化性組成物Ｂを含む混合物Ｂを供給する方法が好ましい。
【０１０４】
活性エネルギー線硬化性組成物Ａと活性エネルギー線硬化性組成物Ｂとは、材料組成が同一であってもよく異なってもよいが、・・・に優れることから、材料組成が同一であることが好ましい。
【０１０５】
混合物Ａ中の消泡剤の含有量は、活性エネルギー線硬化性組成物Ａ１００質量部に対して、０．１質量部〜１０質量部が好ましく、０．０５質量部〜５質量部がより好ましい。混合物Ａ中の消泡剤の含有量が０．０１質量部以上であると、光学機能層１１内への気泡の混入を少なくすることができる。また、混合物Ａ中の消泡剤の含有量が５質量部以下であると、光学機能層１１と基材１２との密着性に優れる。
【０１０６】
混合物Ｂ中の消泡剤の含有量は、光学機能層１１と基材１２との密着性に優れることから、活性エネルギー線硬化性組成物Ａ１００質量部に対して、１質量部以下が好ましく、０．１質量部以下がより好ましい。
【０１０７】
混合物５１、混合物Ａ、混合物Ｂの粘度は、光学フィルム１０の製造時の取り扱い性に優れることから、１０ｍＰａ・ｓ〜３０００ｍＰａ・ｓが好ましく、２０ｍＰａ・ｓ〜２５００ｍＰａ・ｓがより好ましく、３０ｍＰａ・ｓ〜２０００ｍＰａ・ｓが更に好ましい。
【０１０８】
ロール型５２としては、例えば、アルミニウム、黄銅、鋼等の金型；シリコーン樹脂、ウレタン樹脂、エポキシ樹脂、ＡＢＳ樹脂、フッ素樹脂、ポリメチルペンテン樹脂等の樹脂型；樹脂にめっきを施した型；樹脂に各種金属粉を混合した材料で作製した型等が挙げられる。これらのロール型５２の中でも、耐熱性や機械強度に優れ、連続生産に適していることから、金型が好ましい。具体的には、金型は、重合発熱に強い、変形しにくい、傷が付きにくい、温度制御が可能である、精密成形に適している等の多くの点で好ましい。
【０１０９】
転写面の製造方法としては、例えば、ダイヤモンドバイトによる切削、国際公開２００８／０６９３２４号パンフレットに記載されるようなエッチング等が挙げられる。これらの転写面の製造方法の中でも、曲面を有する窪みを形成するのに容易であることから、国際公開２００８／０６９３２４号パンフレットに記載されるようなエッチングが好ましい。
【０１１０】
また、転写面の製造方法としては、転写面の窪みと反転した突起を有するマスター型から、電鋳法を用いて作製した金属薄膜をロール芯部材に巻きつけて、円筒形のロール型５２を製造する方法を用いることができる。
【０１１１】
ロール型５２の内部又は外部には、表面温度を維持するために、必要に応じて、シーズヒータや温水ジャケット等の熱源設備を設けてもよい。
【０１１２】
活性エネルギー線照射装置５４から発生する活性エネルギー線としては、例えば、紫外線、電子線、Ｘ線、赤外線、可視光線等が挙げられる。これらの活性エネルギー線の中でも、活性エネルギー線硬化性組成物の硬化性に優れ、光学フィルム１０の劣化を抑制することができることから、紫外線、電子線が好ましく、紫外線がより好ましい。
【０１１３】
活性エネルギー線照射装置５４の活性エネルギー線の発光光源としては、例えば、ケミカルランプ、低圧水銀ランプ、高圧水銀ランプ、メタルハライドランプ、無電極紫外線ランプ、可視光ハロゲンランプ、キセノンランプ等が挙げられる。
【０１１４】
活性エネルギー線照射装置５４の活性エネルギー線の積算光量は、活性エネルギー線硬化性組成物の硬化性に優れ、光学フィルム１０の劣化を抑制することができることから、０．０１Ｊ／ｃｍ２〜１０Ｊ／ｃｍ２が好ましく、０．５Ｊ／ｃｍ２〜８Ｊ／ｃｍ２がより好ましい。
【０１１５】
タンク５５の内部又は外部には、混合物５１の保管温度を維持するために、必要に応じて、シーズヒータや温水ジャケット等の熱源設備を設けてもよい。
【０１１６】
（面発光体）
本発明の面発光体は、本発明の光学フィルム１０及びＥＬ素子３０を含む。
【０１１７】
本発明の面発光体としては、例えば、図６に示す面発光体等が挙げられる。
【０１１８】
図６に示す面発光体は、ガラス基板３１、陽極３２、発光層３３、陰極３４が順次積層されたＥＬ素子３０のガラス基板３１の表面に、光学機能層１１、基材１２、粘着層が順次積層された光学フィルム１０が積層されている。
【０１１９】
本発明の光学フィルムを含む面発光体は、光学フィルムの気泡の混入が少ないため、光取り出し効率や正面輝度に優れることから、例えば、照明、ディスプレイ、スクリーン等に好適に用いることができる。
【実施例】
【０１２０】
以下、実施例により本発明を具体的に説明するが、本発明はこれらの実施例に限定されるものではない。
【０１２１】
（気泡含有率の測定）
実施例及び比較例で得られた光学フィルム（３００ｍｍ×６００ｍｍ）のうち、気泡を含む部分を目視で確認してその面積を算出し、気泡含有率（％）を以下の数式により算出した。
【０１２２】
気泡含有率（％）＝（気泡を含む部分の面積／光学フィルムの面積）×１００（％）
（密着性の測定）
実施例及び比較例で得られた光学フィルムを、温度６０℃、湿度９０％ＲＨの条件で恒温槽に５００時間保管した後、ＩＳＯ２４０９：１９９２に準拠して１００マス碁盤目剥離試験を行い、０〜１０点で評価した。
【０１２３】
（材料）
マトリックス樹脂Ａ：後述する製造例１で製造した活性エネルギー線硬化性組成物Ａの硬化物（屈折率１．５２）
光拡散微粒子Ａ：シリコーン樹脂球状微粒子（商品名「ＴＳＲ９０００」、メンティブ・パフォーマンス・マテリアルズ社製、屈折率１．４２、体積平均粒子径２μｍ）
消泡剤Ａ：非シリコーン系無溶剤型消泡剤（商品名「ＢＹＫ−１７９０」、ビックケミー・ジャパン（株）製）
［製造例１］
（混合物Ａ、混合物Ｂの製造）
ガラス製のフラスコに、ジイソシアネート化合物としてヘキサメチレンジイソシアネート１１７．６ｇ（０．７モル）及びイソシアヌレート型のヘキサメチレンジイソシアネート３量体１５１．２ｇ（０．３モル）、水酸基含有（メタ）アクリレートとして２−ヒドロキシプロピルアクリレート１２８．７ｇ（０．９９モル）及びペンタエリスリトールトリアクリレート６９３ｇ（１．５４モル）、触媒としてジラウリル酸ジ−ｎ−ブチルスズ２２．１ｇ、並びに重合禁止剤としてハイドロキノンモノメチルエーテル０．５５ｇを供給し、７５℃に昇温し、７５℃に保ったまま攪拌を続け、フラスコ内の残存イソシアネート化合物の濃度が０．１モル／Ｌ以下になるまで反応させ、室温に冷却し、ウレタン多官能アクリレートを得た。
【０１２４】
得られたウレタン多官能アクリレート３５質量部、ポリブチレングリコールジメタクリレート（商品名「アクリエステルＰＢＯＭ」、三菱レイヨン（株）製、数平均分子量６５０）２０質量部、ビスフェノールＡのエチレンオキサイド付加物のジ（メタ）アクリレート（商品名「ニューフロンティアＢＰＥＭ−１０」、第一工業製薬（株）製）４０質量部、フェノキシエチルアクリレート（商品名「ニューフロンティアＰＨＥ」、第一工業製薬（株）製）５質量部及び１−ヒドロキシシクロヘキシルフェニルケトン（商品名「イルガキュア１８４」、ＢＡＳＦ社製）１．２質量部を混合し、活性エネルギー線硬化性組成物Ａを得た。
【０１２５】
活性エネルギー線硬化性組成物Ａ１００質量部、光拡散微粒子Ａ４３質量部及び消泡剤Ａ０．７質量部を混合し、混合物Ａを得た。また、活性エネルギー線硬化性組成物Ａをそのまま混合物Ｂとした。
【０１２６】
［製造例２］
（ロール型の製造）
外径２００ｍｍ、軸方向の長さ３２０ｍｍの鋼製のロールの外周面に、厚さ２００μｍ、ビッカース硬度２３０Ｈｖの銅めっきを施した。銅めっき層の表面に感光剤を塗布し、レーザ露光、現像及びエッチングを行い、銅めっき層に直径５０μｍ、深さ２５μｍの半球状の窪みが最小間隔３μｍで六方配列に並んでいる転写部が形成された型を得た。得られた型の表面に、防錆性及び耐久性を付与するため、クロムめっきを施し、ロール型を得た。
【０１２７】
［実施例１］
製造例２で得られたロール型に、混合物Ａを塗布し、その上にポリエチレンテレフタレート基材（商品名「コスモシャインＡ４３００」、東洋紡（株）製）を置き、ベース層の厚さが２５μｍになるようにニップロールで均一に伸ばした。その後、基材の上から紫外線を照射し、ロール型と基材に挟まれた混合物を硬化させ、ロール型を剥離し、光学フィルムを得た。
【０１２８】
得られた光学フィルムの評価結果を、表１に示す。
【０１２９】
［実施例２〜３］
ベース層の厚さを表１のように変更した以外は、実施例１と同様に操作を行い、光学フィルムを得た。
【０１３０】
得られた光学フィルムの評価結果を、表１に示す。
【０１３１】
［実施例４］
製造例２で得られたロール型を回転させ、ロール型の外周面に沿ってロール型の回転方向にポリエチレンテレフタレート基材（商品名「コスモシャインＡ４１００」、東洋紡（株）製）を走行させながら、ロール型の外周面に混合物Ａを２５体積％塗布し、半球状の窪みの一部を混合物Ａで充填させた。次いで、ロール型の外周面と走行している基材との間に混合物Ｂを７５体積％塗布し、ロール型の外周面と基材との間の領域に混合物Ａと混合物Ｂを挟持した状態で紫外線を照射し硬化させた。得られた硬化物をロール型から剥離し、光学フィルムを得た。ベース層の厚さは、２５μｍであった。
【０１３２】
得られた光学フィルムの評価結果を、表１に示す。
【０１３３】
［実施例５］
ロール型の外周面に混合物Ａを２８体積％塗布し、ロール型の外周面と走行している基材との間に混合物Ｂを７２体積％塗布し、ベース層の厚さを表１のように変更した以外は、実施例４と同様に操作を行い、光学フィルムを得た。
【０１３４】
得られた光学フィルムの評価結果を、表１に示す。
【０１３５】
［実施例６］
ロール型の外周面に混合物Ａを３２体積％塗布し、ロール型の外周面と走行している基材との間に混合物Ｂを６８体積％塗布し、ベース層の厚さを表１のように変更した以外は、実施例４と同様に操作を行い、光学フィルムを得た。
【０１３６】
得られた光学フィルムの評価結果を、表１に示す。
【０１３７】
【表１】
2016061813.tif 000003
【０１３８】
実施例１〜６で得られた光学フィルムは、気泡の混入が少なく、光学機能層と基材との密着性に優れた。特に、実施例４〜６で得られた光学フィルムは、密着性に優れた。
【０１３９】
一方、比較例１で得られた光学フィルムは、気泡の混入が多かった。
【産業上の利用可能性】
【０１４０】
本発明の光学フィルムを含む面発光体は、光学フィルムの気泡の混入が少ないため、光取り出し効率や正面輝度に優れることから、例えば、照明、ディスプレイ、スクリーン等に好適に用いることができる。
【符号の説明】
【０１４１】
１０  光学フィルム
１１  光学機能層
１２  基材
１３  粘着層
１４  凹凸構造層
１５  ベース層
１６  凹凸構造
１７  マトリックス樹脂
１８  光拡散微粒子
１９  凹凸構造の底面部
３０  ＥＬ素子
３１  ガラス基板
３２  陽極
３３  発光層
３４  陰極
５０  装置
５１  混合物
５２  ロール型
５３  ニップロール
５４  活性エネルギー線照射装置
５５  タンク
５６  配管
【図１】
2016061813.tif 000004
【図２】
2016061813.tif 000005
【図３】
2016061813.tif 000006
【図４】
2016061813.tif 000007
【図５】
2016061813.tif 000008
【図６】
2016061813.tif 000009